Brevet FR2512437A1 — publié le 19830311

La présente invention concerne un nouveau ciment composé d'une poudre sèche qui malaxée avec l'eau se met en pâte et durcit rapide ment. Ce ciment une fois pris est insoluble dans l'eau, il ntest pas toxique, il peut donc être utilisé soit en art dentaire comme masse d' obturation provisoire des cavités dentaires, soit dans l'industrie. Le ciment suivant la présente invention, lorsqu'il est utilisé en art dentaire durcit à coeur en moins de trois minutes dans la cavité dentaire, sans se fendiller. La poudre sèche constituant ce ciment peut se conserver indéfiniment à l'abri de l'air humide. On sait que des mélanges formés d'oxydes métalliques et de sulfates métalliques, au contact de l'eau donnent des oxysulfates. Cette réaction chimique est brutale et exothermique. La poudre sèche, base de cette présente invention est un mélange d'oxyde de zinc et de sulfate de zinc qui additionné d'eau forme des oxysulfates de zinc. La réaction de formation de ces oxysulfates est extrêmement rapide et se fait avec un dégagement de chaleur. Les oxysulfates de zinc obtenus sont très durs et insolubles dans l'eau. On a choisi l'oxyde de zinc et le sulfate de zinc à une molécule d'eau pour composer ce mélange de base. Mais tous les oxydes de zinc et tous les sulfates peuvent être utilisés. Le mélange de ces deux corps, en pourcentage peut varier dans les limites suivantes OZn lourd .............. 10 à 90 SO4ZnOfl2 10 à 90 Pour que la réaction chimique de formation de ces oxysulfates soit utilisable industriellement ou en art dentaire, il faut d'une part rendre suffisamment plastique le mélange oxyde de zinc, sulfate de zinc pour qu'il puisse s'agglomérer en pâte malléable et d'autre part réduire la rapidité de formation dans l'eau des oxysulfates de zinc. Pour obtenir ces deux modifications, il faut ajouter au mélange de l'oxyde de zinc et du sulfate de zinc, un ou plusieurs corps. Ces corps ont été recherchés soit dans les corps organiques : les colles, les farines, les fécules, les amidons, les dextrines, les lactates, le lactose, le glucose, les sucres, les cires, les stéarates, les résines, etc... soit dans les corps minéraux : les kaolins, les argiles, les bentonites, le talc, les silicates, les phosphates, les chlorures, les sulfates, etc... Les essais ont été effectués à partir du mélange de base oxyde de zinc, sulfate de zinc, mélangé avec un ou plusieurs corps cités ci-dessus. Chaque essai est malaxé avec de l'eau sur une plaque de verre. Les kaolins, les argiles, les bentonites, etc.. retardent beaucoup trop la formation des oxysulfates. Les fécules, les lactates, etc... retardent normalement la formation des oxysulfates mais ne sont pas assez liants pour agglomérer le ciment. Le glucose, les sucres, les dextrines, les farines, le lactose et certaines résines retardent assez la formation des oxysulfates pour laisser le temps au manipulateur de faire le malaxage du ciment avec l'eau et ces corps sont assez collants pour agglomérer le ciment. Le mélange de ces corps, en pourcentage peut varier dans les limites suivantes OZn lourd .......... 10 à 90 S04ZnOH2 ........... 10 à 90 Corps ajoutés ...... O à 90 On donne ci-après, à titre d'exemples non limitatifs, diverses compositions, exprimées en pour cent en poids, de ciments conformes à l'invention N 1 N 2 N 3 N 4 N 5 N 6 Oxyde de zinc lourd : OZn 58,82 62,50 55,56 55256 4546 45,46 Sulfate de zinc :S04ZnOH2 23,53 25,00 22,22 22,22 18,18 18,18 Sucre glace ............. 17,65 - - - - - Sucre XYLITOL ........... - 12,50 - - - Dextrine - - 22,22 - - Lactate de calcium - - - 16,66 - Lactose - - - 5,56 - 9,10 Farine .............- - - - 36,36 27,26 Dans ces formules on peut faire varier les rapports de poids entre l'oxyde de zinc et le sulfate de zinc à condition de modifier en proportion les poids du ou des corps ajoutés. L'exemple n 2 donne un excellent ciment pour obturation provisoire des cavités dentaires. Il prend et durcit à coeur en moins de trois minutes. Si dans les exemples cités on désire retarder davantage la prise du ciment, on augmente le pourcentage du ou des corps ajoutés. Si au contraire on désire que le ciment prenne plus rapidement on dimi nue la quantité du ou des corps ajoutés. Ces ciments peuvent être colorés soit par des colorants organiques soit par des colorants minéraux suivant leur utilisation. Ce nouveau ciment, objet de la présente invention peut être utilisé en art dentaire, mais également dans tous les secteurs de 1' industrie. Il peut notamment servir à faire des scellements de toutes sortes. Il peut être utilisé comme enduit. On peut faire par exemple avec ce ciment des plaques, des carreaux, des blocs imitant la pierre pour des constructions etc... Les scellements peuvent s'effectuer en milieu très humide, ou dans liteau. REVENDICATIONS 1 - Ciment, caractérisé en ce qu'il est obtenu à partir d'une poudre sèche qui doit pour faire prise être malaxée avec l'eau. Cette poudre sèche est composée d'oxyde de zinc, de sulfate de zinc et d'un ou plusieurs corps ajoutés tels que du sucre, du sucre Xylitol, du sucre glace, de la dextrine, de la farine, du lactose, du lactate de calcium. Ce, ou ces corps ajoutés ralentissent d'une part la formation des oxysulfates dans l'eau et d'autre part donnent suffisamment de liant au ciment pour s'agglomérer sous la pression des doigts. 2 - Ciment, selon la revendication 1, caractérisé en ce que les limites possibles des corps, exprimés en pourcentage dans le mélange, sont les suivantes : OZn ........... 90 à 10 S04Zn CR2 ..... 90 à 10 Corps ajoutés 90 à O 3 - Ciment, selon les revendications 1 et 2, caractérisé en ce qu'il peut servir en art dentaire pour. obturer à titre provisoire les cavités dentaires. Il prend et durcit à coeur en moins de trois minutes. 4 - Ciment, selon les revendications t et 2, caractérisé en ce qu'il peut servir dans tous les secteurs de l'industrie, notamment dans le bâtiment pour faire des scellements, des enduits, des carreaux, des blocs imitant la pierre etc...